최근, 자동차 분야에서는, 차체의 경량화 및 충돌 안전성의 향상을 목적으로 하여, 고장력 강판의 적용이 확대되고 있다.또한, 고장력 강판의 강도 레벨도 해마다 높아지고 있어, 예를 들어 1500㎫ 이상의 인장 강도를 갖는 핫 스탬프재가 실용화되어 있다.  여기서 말하는 핫 스탬프재는, 강판을 약 900℃로 가열하여 연질화시킨 상태에서 프레스 가공을 행하고, 동시에 금형과의 접촉에 수반되는 냉각 효과(접촉 냉각)에 의해 켄칭 강화함으로써, 상술한 바와 같이 1500㎫급의 인장 강도와 양호한 치수 정밀도를 실현하는 것이다.또한, 예를 들어 차체 조립에 있어서는, 강판으로 형성되는 강판 부재를 2매 이상 겹쳐 전극으로 가압하면서 통전하는 저항 스폿 용접이 다용되고 있다.이 저항 스폿 용접에 의하면, 통전 가열에 의해 타원체의 용융 응고부, 즉 너깃이 겹침부에 형성되고, 이에 의해 복수의 강판 부재를 접합할 수 있다.예를 들어, 도 1은 종래의 통전 조건을 2개의 TRIP(TRansformation Induced Plasticity)재(S11, S12)에 적용한 경우에 있어서의 스폿 용접부(10)의 경도 분포를 개념적으로 도시하는 도면이다.보다 상세하게는, 도 1의 (a)는 TRIP재(S11, S12)의 두께 방향(즉, 전극에 의한 가압 방향)을 지면 상하 방향으로 하여 스폿 용접부(10)의 근방을 개념적으로 도시하는 단면도이다.  또한, 본원 명세서의 이하의 설명에 있어서는, 2개가 겹친 부재를 도 1의 (a)와 동일한 단면에서 본 경우의 도면을, 「스폿 용접부 단면도」라고 칭하여 설명하는 경우가 있다.또한, 도 1의 (b)는 도 1의 (a)와 대응시킨 비커스 경도의 분포를 개념적으로 나타내는 그래프이다.저항 스폿 용접에 의해 발생한 용융 금속은 냉각 속도가 빠르므로, 너깃(12)에는 마르텐사이트를 발생시키기 쉽고, 그 결과, 너깃(12)은 모재부와 비교하여 단단한 조직으로 된다.  또한, 일반적으로, 모재 강도가 높은 경우에는 탄소 당량이 높기 때문에, 너깃의 비커스 경도가 높아진다.도 1에 도시한 바와 같이, 스폿 용접부(10)는 너깃(12)과 HAZ(14)를 구비하고 있고, HAZ(14)는, 너깃(12)과 근접하는 HAZ 경화부(14H)와, HAZ 경화부(14H)의 주위에 형성되는 HAZ 연화부(14T)를 갖고 있다.  또한, HAZ 연화부(14T)의 내주연에는 HAZ 최연화부(14L)가 존재한다.스폿 용접부의 품질은, 인장 전단 강도 및 십자 인장 강도(박리 방향의 조인트 강도)에 의해 평가되는 경우가 많고, 모재 강도가 증가하면, 인장 전단 강도가 높아지는 것이 알려져 있다.그러나, 모재의 인장 강도가 780㎫급보다 높은 경우에는, 모재 강도가 높아짐에 따라, 십자 인장 강도로 대표되는 박리 강도가 저하되는 경향이 있다.여기서, 도 2a를 참조하여, 십자 인장 강도를 측정하기 위한, JIS Z3137(1999년)에 기초하는 십자 인장 시험의 개략을 설명한다.십자 인장 시험은, 도 2a에 도시한 바와 같이, 강판을 포함하는 2개의 시험편(S21, S22)을 직교 배치시켜, 저항 스폿 용접에 의해 너깃(12)을 갖는 스폿 용접부(10)를 형성하여 접합한다.그 후, 시험편(S21, S22)을 서로 박리되는 방향으로 인장하여, 스폿 용접부(10)가 파단될 때까지의 박리 강도를 측정한다.십자 인장 시험에 의한 파단 형태는,(a) 너깃 내의 판-판 사이의 계면에서 파단되는 계면 파단과,(b) 도 2b에 도시한 바와 같이, 너깃(12)의 내부[너깃 단부(12E)보다도 내측]로 균열이 진전된 후에 판 두께 방향으로 파단되는 부분 플러그 파단과,(c) 도 2c에 도시한 바와 같이, 너깃(12)은 파손되지 않고 너깃(12)의 외주 부분이 판 두께 방향으로 파단되는 플러그 파단으로 분류된다.도 2d는 모재 인장 강도와 십자 인장 강도의 상관의 일례를 나타내는 도면이다.도 2d에 있어서, 「흑색 동그라미」는 플러그 파단을, 「백색 동그라미」는 부분 플러그 파단을 나타내고 있다.도 2d에 나타내는 바와 같이, 십자 인장 강도는, 1500㎫급 핫 스탬프재(핫 스탬프에 의해 인장 강도 1500㎫급으로 되는 핫 스탬프용 강판을 핫 스탬프한 후의 강판 부재)에서는 약 9kN이며, 1800㎫급 핫 스탬프재(핫 스탬프에 의해 인장 강도 1800㎫급으로 되는 핫 스탬프용 강판을 핫 스탬프한 후의 강판 부재)에서는 약 4kN이다.한편, 980㎫급 이하의 고강도 강판의 십자 인장 강도는 약 8∼14kN이다.즉, 1500㎫급 이상의 핫 스탬프재는, 980㎫급 이하의 고강도 강판과 비교하여, 십자 인장 강도가 대폭으로 저하된다.또한, 십자 인장 시험에 의한 파단 형태는, 980㎫급 이하의 고강도 강판에서는 너깃(12)의 외측에서 파단되는 플러그 파단이 주체이며, 한편, 1500㎫급 핫 스탬프재나 1800㎫급 핫 스탬프재에서는, 부분 플러그 파단이 주체이다.이것은, 1500㎫급 이상의 핫 스탬프재에서는, 너깃의 인성이 낮은 것에 의해 너깃에 균열이 발생하기 쉬운 것을 나타내고 있다.이와 같이, 고강도 강판의 스폿 용접에 있어서 박리 강도가 저하되는 주된 원인은, 너깃의 경도의 상승에 수반하여 인성이 저하되어, 너깃 내에서의 파단(부분 플러그 파단)이 발생하기 쉬워지기 때문이라고 생각된다.일반적으로, 너깃 직경이 커지면, 파단 형태는 부분 플러그 파단보다도 플러그 파단으로 되기 쉽고, 스폿 용접부의 강도는 상승한다.따라서, 고장력 강판의 스폿 용접부의 박리 강도의 개선에는, 예를 들어 너깃 직경의 확대가 유효하다.그러나, 고장력 강판을 저항 스폿 용접하는 경우에는, 연강을 저항 스폿 용접하는 경우에 비해, 스플래시라고 불리는 용융 금속의 비산이 발생하기 쉬워져, 너깃 직경의 확대가 곤란한 경우가 있다.스플래시 발생의 억제에는, 예를 들어 전극에 의한 가압력의 증가가 유효하지만, 용접 건의 강성의 한계라고 하는 설비상의 제약을 받는다.또한, 스폿 용접의 타점수를 증가시킴으로써 스폿 용접 1점당의 부하 응력을 경감하는 것도 생각되지만, 생산성의 저하를 피할 수 없다.또한, 스폿 용접의 타점간 거리가 짧아지면, 이미 형성된 스폿 용접부에의 전류의 분류가 발생하여, 너깃을 안정적으로 형성할 수 없다고 하는 과제가 발생한다.즉, 종래대로의 너깃 직경 그대로, 저항 스폿 용접에 의한 겹침 용접 부재의 강도를 향상시키는 기술이 요망된다.이와 같은 기술로서, 본통전에 의해 너깃을 형성하고, 일단 냉각한 후에 다시 통전을 행하는, 후통전법이 개시되어 있다(예를 들어, 비특허문헌 1 참조).후통전법에서는, 예를 들어 도 3에 나타내는 바와 같이, 저항 스폿 용접에 있어서 전극에 의해 소정의 가압력을 부여한 상태에서,(A) 종래의 통상 조건에 의해 1회째의 통전(본통전)을 행하여 너깃을 형성하고,(B) 소정의 휴지 시간을 설정하여 너깃 주변에 마르텐사이트가 형성될 때까지 냉각하고,(C) 2회째의 통전(후통전)에 의해 마르텐사이트를 템퍼링한다.이와 같은 후통전법에 의하면, 너깃 및 스폿 용접부의 열영향부(Heat-Affected Zone, 이하 HAZ라고 함)가 템퍼링되어 인성이 개선되는 것과, HAZ가 연화됨으로써 변형되기 쉬워짐으로써, 너깃 단부 영역에 있어서의 박리 시의 응력이 저감되는 점에서, 박리 강도를 개선하는 것이 가능하게 된다고 생각되고 있다.후통전을 사용한 저항 스폿 용접에서는, 본통전에 의해 너깃이 형성된 후에, 용융 금속이 Ms점을 통과하여 Mf점 이하로 될 때까지 급냉되어 마르텐사이트가 발생한다.여기서 발생한 마르텐사이트는, 후통전의 전류 조건 등을 제어하여 입열량을 조정함으로써, 템퍼링이 가능하게 되는 적정 온도 범위(즉, 도 3에 나타내는 바와 같이, 약 550℃∼600℃ 이상 또한 Ac1점 이하)까지 승온되어, 후통전이 완료된 후에 냉각됨으로써, 템퍼링 마르텐사이트로 된다.도 4는 도 3에 나타낸 종래의 저항 스폿 용접에 있어서의 통상 조건에 기초하여, DP(Dual Phase)재 또는 TRIP재인 시험편(S31, S32)을 겹쳐 스폿 용접부(10)를 형성하고, 후통전한 후에 있어서의 스폿 용접부(10)의 경도 분포를 개념적으로 설명하는 도면이다.보다 상세하게는, 도 4의 (a)는 스폿 용접부 단면도이며, 도 4의 (b)는 도 4의 (a)의 위치와 대응시킨 비커스 경도의 분포를 개념적으로 나타내는 그래프이다.도 3에 나타내는 바와 같은 후통전을 사용한 저항 스폿 용접에 의해 겹침부를 용접하는 경우, 먼저 본통전에 의해 스폿 용접부(10)를 형성한다.이 시점에서는, 도 1의 (b)에 나타내는 바와 같이, 스폿 용접부(10)는 너깃(12)과 HAZ(14)를 구비하고 있고, HAZ(14)는, 너깃(12)과 근접하는 HAZ 경화부(14H)와, HAZ 경화부(14H)의 주위에 형성되는 HAZ 연화부(14T)를 갖고 있다.  또한, HAZ 연화부(14T)의 내주연에는 HAZ 최연화부(14L)가 존재한다.그리고, 스폿 용접부(10)를 후통전하면, 도 4에 나타내는 바와 같이, 너깃(12) 및 HAZ 경화부(14H)가 템퍼링되어 너깃(12) 및 HAZ 경화부(14H)의 경도가 저하된다.그러나, HAZ 경화부(14H)에는, 국소적으로 단단한 부분(14P)이 잔존하므로, 박리 시에 HAZ(14)의 단단한 부분은 변형되지 않고, 변형이 너깃 단부(12E)의 근방에 집중되기 때문에, 너깃 단부(12E)의 응력 집중을 충분히 개선하는 것으로 되지는 않는다.또한, 도 5는 종래의 통상 조건에 의한 저항 스폿 용접을 핫 스탬프재의 시험편(S41, S42)에 적용하여 스폿 용접부(10)를 형성하고, 이 스폿 용접부(10)를 후통전한 경우의, 스폿 용접부(10)에 있어서의 HAZ(14)의 변화를 개념적으로 설명하는 도면이다.보다 상세하게는, 도 5의 (a)는 시험편(S41, S42)에 대해 단통전에 의해 형성된 너깃(12)을 포함하는 스폿 용접부 단면도이며, 도 5의 (b)는 도 5의 (a)와 위치를 대응시킨 비커스 경도의 분포를 개념적으로 나타내는 그래프이다.또한, 도 5의 (c)는 후통전 후의 너깃(12)을 포함하는 스폿 용접부 단면도이며, 도 5의 (d)는 도 5의 (c)와 위치를 대응시킨 비커스 경도의 분포를 개념적으로 나타내는 그래프이다.또한, 도 5의 (d)에 나타내는 이점쇄선은, 본통전 후이며 후통전 전의 상태에 있어서의 비커스 경도의 분포를 나타내고 있다.후통전이 적정 조건에 기초하여 행해진 경우에는, 도 5의 (d)에 나타내는 바와 같이, 너깃(12) 및 HAZ 경화부(14H)의 넓은 범위에서 템퍼링이 촉진되지만, 너깃 단부(12E)와 HAZ 최연화부(14L) 사이의 템퍼링을 충분히 행할 수 없어, 비커스 경도가 국소적으로 높은 부분(14P)이 잔류한다.즉, 템퍼링에 의한 인성 향상 효과가 충분히 얻어지지 않기 때문에, 스폿 용접부(10)의 박리 강도를 충분히 확보하는 것은 용이하지 않다.또한, 후통전에 있어서의 입열이 과대한 경우에는, HAZ 경화부(14H)의 템퍼링이 촉진되지만, 너깃(12)이 재켄칭된다.  따라서, HAZ 경화부(14H)가 템퍼링되어도 너깃(12)은 재켄칭되므로, 오히려 너깃(12)은 경화되어 버린다.그 결과, 너깃(12)의 인성이 저하되어, 스폿 용접부(10)의 박리 강도는 저하된다.상술한 바와 같이, 종래의 후통전법에서는, 스폿 용접부의 인성의 개선 효과를 충분히 얻는 것이 용이하지 않고, 또한 용접 시간이 길어진다고 하는 과제가 있는 점에서, 실용적이지 않다고 하는 생각이 있고, 이들 과제를 해결하기 위해, 다양한 기술이 개시되어 있다.특허문헌 1에는, 수치 계산에 의해, 판조에 따라 후통전 조건을 결정하는 발명이 개시되어 있다.특허문헌 2에는, 후통전을 1회 이상의 단시간 또한 고전류 조건으로 함으로써, 파단 기점으로 되는 개소를 효과적으로 발열하여, 용접 시간을 단축하는 발명이 개시되어 있고, 더욱 넓은 적정 조건 범위를 가질 수 있다고 하고 있다.특허문헌 3에는, 후통전함으로써, 너깃 주위의 HAZ 연화부의 폭을 광폭화하고, 너깃의 경도를 유지하면서 조직을 미세화함으로써, 접합부의 파단 강도를 향상시키는 발명이 개시되어 있다.특허문헌 4에는, 본통전과 템퍼 통전의 조합을 포함하는 단순한 2단 통전 방식의 스폿 용접에 의해, 너깃의 경도를 유지하면서 HAZ부의 경도에 극대점을 발생시킴으로써, 고장력 강판에 대해 우수한 인장 강도를 확보할 수 있는 스폿 용접에 관한 발명이 개시되어 있다.
이 문장들은 임의의 순서로 섞여 있습니다. 모든 문장을 활용하여 원본 단락의 순서와 내용을 올바른 순서로 재구성하세요.
#문장 리스트: [' 또한, 일반적으로, 모재 강도가 높은 경우에는 탄소 당량이 높기 때문에, 너깃의 비커스 경도가 높아진다.도 1에 도시한 바와 같이, 스폿 용접부(10)는 너깃(12)과 HAZ(14)를 구비하고 있고, HAZ(14)는, 너깃(12)과 근접하는 HAZ 경화부(14H)와, HAZ 경화부(14H)의 주위에 형성되는 HAZ 연화부(14T)를 갖고 있다.', ' 여기서 말하는 핫 스탬프재는, 강판을 약 900℃로 가열하여 연질화시킨 상태에서 프레스 가공을 행하고, 동시에 금형과의 접촉에 수반되는 냉각 효과(접촉 냉각)에 의해 켄칭 강화함으로써, 상술한 바와 같이 1500㎫급의 인장 강도와 양호한 치수 정밀도를 실현하는 것이다.또한, 예를 들어 차체 조립에 있어서는, 강판으로 형성되는 강판 부재를 2매 이상 겹쳐 전극으로 가압하면서 통전하는 저항 스폿 용접이 다용되고 있다.이 저항 스폿 용접에 의하면, 통전 가열에 의해 타원체의 용융 응고부, 즉 너깃이 겹침부에 형성되고, 이에 의해 복수의 강판 부재를 접합할 수 있다.예를 들어, 도 1은 종래의 통전 조건을 2개의 TRIP(TRansformation Induced Plasticity)재(S11, S12)에 적용한 경우에 있어서의 스폿 용접부(10)의 경도 분포를 개념적으로 도시하는 도면이다.보다 상세하게는, 도 1의 (a)는 TRIP재(S11, S12)의 두께 방향(즉, 전극에 의한 가압 방향)을 지면 상하 방향으로 하여 스폿 용접부(10)의 근방을 개념적으로 도시하는 단면도이다.', ' 따라서, HAZ 경화부(14H)가 템퍼링되어도 너깃(12)은 재켄칭되므로, 오히려 너깃(12)은 경화되어 버린다.그 결과, 너깃(12)의 인성이 저하되어, 스폿 용접부(10)의 박리 강도는 저하된다.상술한 바와 같이, 종래의 후통전법에서는, 스폿 용접부의 인성의 개선 효과를 충분히 얻는 것이 용이하지 않고, 또한 용접 시간이 길어진다고 하는 과제가 있는 점에서, 실용적이지 않다고 하는 생각이 있고, 이들 과제를 해결하기 위해, 다양한 기술이 개시되어 있다.특허문헌 1에는, 수치 계산에 의해, 판조에 따라 후통전 조건을 결정하는 발명이 개시되어 있다.특허문헌 2에는, 후통전을 1회 이상의 단시간 또한 고전류 조건으로 함으로써, 파단 기점으로 되는 개소를 효과적으로 발열하여, 용접 시간을 단축하는 발명이 개시되어 있고, 더욱 넓은 적정 조건 범위를 가질 수 있다고 하고 있다.특허문헌 3에는, 후통전함으로써, 너깃 주위의 HAZ 연화부의 폭을 광폭화하고, 너깃의 경도를 유지하면서 조직을 미세화함으로써, 접합부의 파단 강도를 향상시키는 발명이 개시되어 있다.특허문헌 4에는, 본통전과 템퍼 통전의 조합을 포함하는 단순한 2단 통전 방식의 스폿 용접에 의해, 너깃의 경도를 유지하면서 HAZ부의 경도에 극대점을 발생시킴으로써, 고장력 강판에 대해 우수한 인장 강도를 확보할 수 있는 스폿 용접에 관한 발명이 개시되어 있다.', ' 또한, HAZ 연화부(14T)의 내주연에는 HAZ 최연화부(14L)가 존재한다.그리고, 스폿 용접부(10)를 후통전하면, 도 4에 나타내는 바와 같이, 너깃(12) 및 HAZ 경화부(14H)가 템퍼링되어 너깃(12) 및 HAZ 경화부(14H)의 경도가 저하된다.그러나, HAZ 경화부(14H)에는, 국소적으로 단단한 부분(14P)이 잔존하므로, 박리 시에 HAZ(14)의 단단한 부분은 변형되지 않고, 변형이 너깃 단부(12E)의 근방에 집중되기 때문에, 너깃 단부(12E)의 응력 집중을 충분히 개선하는 것으로 되지는 않는다.또한, 도 5는 종래의 통상 조건에 의한 저항 스폿 용접을 핫 스탬프재의 시험편(S41, S42)에 적용하여 스폿 용접부(10)를 형성하고, 이 스폿 용접부(10)를 후통전한 경우의, 스폿 용접부(10)에 있어서의 HAZ(14)의 변화를 개념적으로 설명하는 도면이다.보다 상세하게는, 도 5의 (a)는 시험편(S41, S42)에 대해 단통전에 의해 형성된 너깃(12)을 포함하는 스폿 용접부 단면도이며, 도 5의 (b)는 도 5의 (a)와 위치를 대응시킨 비커스 경도의 분포를 개념적으로 나타내는 그래프이다.또한, 도 5의 (c)는 후통전 후의 너깃(12)을 포함하는 스폿 용접부 단면도이며, 도 5의 (d)는 도 5의 (c)와 위치를 대응시킨 비커스 경도의 분포를 개념적으로 나타내는 그래프이다.또한, 도 5의 (d)에 나타내는 이점쇄선은, 본통전 후이며 후통전 전의 상태에 있어서의 비커스 경도의 분포를 나타내고 있다.후통전이 적정 조건에 기초하여 행해진 경우에는, 도 5의 (d)에 나타내는 바와 같이, 너깃(12) 및 HAZ 경화부(14H)의 넓은 범위에서 템퍼링이 촉진되지만, 너깃 단부(12E)와 HAZ 최연화부(14L) 사이의 템퍼링을 충분히 행할 수 없어, 비커스 경도가 국소적으로 높은 부분(14P)이 잔류한다.즉, 템퍼링에 의한 인성 향상 효과가 충분히 얻어지지 않기 때문에, 스폿 용접부(10)의 박리 강도를 충분히 확보하는 것은 용이하지 않다.또한, 후통전에 있어서의 입열이 과대한 경우에는, HAZ 경화부(14H)의 템퍼링이 촉진되지만, 너깃(12)이 재켄칭된다.', ' 또한, 본원 명세서의 이하의 설명에 있어서는, 2개가 겹친 부재를 도 1의 (a)와 동일한 단면에서 본 경우의 도면을, 「스폿 용접부 단면도」라고 칭하여 설명하는 경우가 있다.또한, 도 1의 (b)는 도 1의 (a)와 대응시킨 비커스 경도의 분포를 개념적으로 나타내는 그래프이다.저항 스폿 용접에 의해 발생한 용융 금속은 냉각 속도가 빠르므로, 너깃(12)에는 마르텐사이트를 발생시키기 쉽고, 그 결과, 너깃(12)은 모재부와 비교하여 단단한 조직으로 된다.', '최근, 자동차 분야에서는, 차체의 경량화 및 충돌 안전성의 향상을 목적으로 하여, 고장력 강판의 적용이 확대되고 있다.또한, 고장력 강판의 강도 레벨도 해마다 높아지고 있어, 예를 들어 1500㎫ 이상의 인장 강도를 갖는 핫 스탬프재가 실용화되어 있다.', ' 또한, HAZ 연화부(14T)의 내주연에는 HAZ 최연화부(14L)가 존재한다.스폿 용접부의 품질은, 인장 전단 강도 및 십자 인장 강도(박리 방향의 조인트 강도)에 의해 평가되는 경우가 많고, 모재 강도가 증가하면, 인장 전단 강도가 높아지는 것이 알려져 있다.그러나, 모재의 인장 강도가 780㎫급보다 높은 경우에는, 모재 강도가 높아짐에 따라, 십자 인장 강도로 대표되는 박리 강도가 저하되는 경향이 있다.여기서, 도 2a를 참조하여, 십자 인장 강도를 측정하기 위한, JIS Z3137(1999년)에 기초하는 십자 인장 시험의 개략을 설명한다.십자 인장 시험은, 도 2a에 도시한 바와 같이, 강판을 포함하는 2개의 시험편(S21, S22)을 직교 배치시켜, 저항 스폿 용접에 의해 너깃(12)을 갖는 스폿 용접부(10)를 형성하여 접합한다.그 후, 시험편(S21, S22)을 서로 박리되는 방향으로 인장하여, 스폿 용접부(10)가 파단될 때까지의 박리 강도를 측정한다.십자 인장 시험에 의한 파단 형태는,(a) 너깃 내의 판-판 사이의 계면에서 파단되는 계면 파단과,(b) 도 2b에 도시한 바와 같이, 너깃(12)의 내부[너깃 단부(12E)보다도 내측]로 균열이 진전된 후에 판 두께 방향으로 파단되는 부분 플러그 파단과,(c) 도 2c에 도시한 바와 같이, 너깃(12)은 파손되지 않고 너깃(12)의 외주 부분이 판 두께 방향으로 파단되는 플러그 파단으로 분류된다.도 2d는 모재 인장 강도와 십자 인장 강도의 상관의 일례를 나타내는 도면이다.도 2d에 있어서, 「흑색 동그라미」는 플러그 파단을, 「백색 동그라미」는 부분 플러그 파단을 나타내고 있다.도 2d에 나타내는 바와 같이, 십자 인장 강도는, 1500㎫급 핫 스탬프재(핫 스탬프에 의해 인장 강도 1500㎫급으로 되는 핫 스탬프용 강판을 핫 스탬프한 후의 강판 부재)에서는 약 9kN이며, 1800㎫급 핫 스탬프재(핫 스탬프에 의해 인장 강도 1800㎫급으로 되는 핫 스탬프용 강판을 핫 스탬프한 후의 강판 부재)에서는 약 4kN이다.한편, 980㎫급 이하의 고강도 강판의 십자 인장 강도는 약 8∼14kN이다.즉, 1500㎫급 이상의 핫 스탬프재는, 980㎫급 이하의 고강도 강판과 비교하여, 십자 인장 강도가 대폭으로 저하된다.또한, 십자 인장 시험에 의한 파단 형태는, 980㎫급 이하의 고강도 강판에서는 너깃(12)의 외측에서 파단되는 플러그 파단이 주체이며, 한편, 1500㎫급 핫 스탬프재나 1800㎫급 핫 스탬프재에서는, 부분 플러그 파단이 주체이다.이것은, 1500㎫급 이상의 핫 스탬프재에서는, 너깃의 인성이 낮은 것에 의해 너깃에 균열이 발생하기 쉬운 것을 나타내고 있다.이와 같이, 고강도 강판의 스폿 용접에 있어서 박리 강도가 저하되는 주된 원인은, 너깃의 경도의 상승에 수반하여 인성이 저하되어, 너깃 내에서의 파단(부분 플러그 파단)이 발생하기 쉬워지기 때문이라고 생각된다.일반적으로, 너깃 직경이 커지면, 파단 형태는 부분 플러그 파단보다도 플러그 파단으로 되기 쉽고, 스폿 용접부의 강도는 상승한다.따라서, 고장력 강판의 스폿 용접부의 박리 강도의 개선에는, 예를 들어 너깃 직경의 확대가 유효하다.그러나, 고장력 강판을 저항 스폿 용접하는 경우에는, 연강을 저항 스폿 용접하는 경우에 비해, 스플래시라고 불리는 용융 금속의 비산이 발생하기 쉬워져, 너깃 직경의 확대가 곤란한 경우가 있다.스플래시 발생의 억제에는, 예를 들어 전극에 의한 가압력의 증가가 유효하지만, 용접 건의 강성의 한계라고 하는 설비상의 제약을 받는다.또한, 스폿 용접의 타점수를 증가시킴으로써 스폿 용접 1점당의 부하 응력을 경감하는 것도 생각되지만, 생산성의 저하를 피할 수 없다.또한, 스폿 용접의 타점간 거리가 짧아지면, 이미 형성된 스폿 용접부에의 전류의 분류가 발생하여, 너깃을 안정적으로 형성할 수 없다고 하는 과제가 발생한다.즉, 종래대로의 너깃 직경 그대로, 저항 스폿 용접에 의한 겹침 용접 부재의 강도를 향상시키는 기술이 요망된다.이와 같은 기술로서, 본통전에 의해 너깃을 형성하고, 일단 냉각한 후에 다시 통전을 행하는, 후통전법이 개시되어 있다(예를 들어, 비특허문헌 1 참조).후통전법에서는, 예를 들어 도 3에 나타내는 바와 같이, 저항 스폿 용접에 있어서 전극에 의해 소정의 가압력을 부여한 상태에서,(A) 종래의 통상 조건에 의해 1회째의 통전(본통전)을 행하여 너깃을 형성하고,(B) 소정의 휴지 시간을 설정하여 너깃 주변에 마르텐사이트가 형성될 때까지 냉각하고,(C) 2회째의 통전(후통전)에 의해 마르텐사이트를 템퍼링한다.이와 같은 후통전법에 의하면, 너깃 및 스폿 용접부의 열영향부(Heat-Affected Zone, 이하 HAZ라고 함)가 템퍼링되어 인성이 개선되는 것과, HAZ가 연화됨으로써 변형되기 쉬워짐으로써, 너깃 단부 영역에 있어서의 박리 시의 응력이 저감되는 점에서, 박리 강도를 개선하는 것이 가능하게 된다고 생각되고 있다.후통전을 사용한 저항 스폿 용접에서는, 본통전에 의해 너깃이 형성된 후에, 용융 금속이 Ms점을 통과하여 Mf점 이하로 될 때까지 급냉되어 마르텐사이트가 발생한다.여기서 발생한 마르텐사이트는, 후통전의 전류 조건 등을 제어하여 입열량을 조정함으로써, 템퍼링이 가능하게 되는 적정 온도 범위(즉, 도 3에 나타내는 바와 같이, 약 550℃∼600℃ 이상 또한 Ac1점 이하)까지 승온되어, 후통전이 완료된 후에 냉각됨으로써, 템퍼링 마르텐사이트로 된다.도 4는 도 3에 나타낸 종래의 저항 스폿 용접에 있어서의 통상 조건에 기초하여, DP(Dual Phase)재 또는 TRIP재인 시험편(S31, S32)을 겹쳐 스폿 용접부(10)를 형성하고, 후통전한 후에 있어서의 스폿 용접부(10)의 경도 분포를 개념적으로 설명하는 도면이다.보다 상세하게는, 도 4의 (a)는 스폿 용접부 단면도이며, 도 4의 (b)는 도 4의 (a)의 위치와 대응시킨 비커스 경도의 분포를 개념적으로 나타내는 그래프이다.도 3에 나타내는 바와 같은 후통전을 사용한 저항 스폿 용접에 의해 겹침부를 용접하는 경우, 먼저 본통전에 의해 스폿 용접부(10)를 형성한다.이 시점에서는, 도 1의 (b)에 나타내는 바와 같이, 스폿 용접부(10)는 너깃(12)과 HAZ(14)를 구비하고 있고, HAZ(14)는, 너깃(12)과 근접하는 HAZ 경화부(14H)와, HAZ 경화부(14H)의 주위에 형성되는 HAZ 연화부(14T)를 갖고 있다.']